(57)【要約】【課題】細胞培養において、その上面に角化細胞層を増殖でき、所望により、その角化細胞層の上面に線維芽細胞層を培養できると共に、培養期間中に収縮することなく目的とする寸法の培養上皮・表皮や培養粘膜・皮膚の作製を可能にすると共に、柔軟性を有し且つ強靭な細胞培養基材を提供することと、これを用いて取り扱い易く、適用と縫合を容易且つ良好に行うことができる柔軟性で且つ強靭な培養上皮・表皮及び培養粘膜・皮膚を提供する。【解決手段】柔軟性を有し、強靭で且つ非収縮性のシートをベースとし、そのべースシート１ａの上面にコラーゲン塗膜１ｂを形成して成る細胞培養基材１を用い、その該コラーゲン塗膜１ｂの上面に角化細胞ａを播種、培養して角化細胞層Ａを形成し、該角化細胞層Ａの上面に線維芽細胞ｂを播種、培養して線維芽細胞層Ｂを形成して培養粘膜・皮膚を作製する。移植に当たり、粘膜又は皮膚の全層欠損部に、その線維芽細胞層を下向きとし、その外面を当てるように適用する。【選択図】      図３
2004147585.tif 000002
【特許請求の範囲】
【請求項１】
柔軟性を有し、且つ強靭で非収縮性であることを特徴とする細胞培養基材。
【請求項２】
柔軟性を有し、且つ強靭で非収縮性のベースシートに、コラーゲン塗膜を設けたことを特徴とする請求項１に記載の細胞培養基材。
【請求項３】
コラーゲンゲルを乾燥して成る柔軟性を有し、且つ強靭で非収縮性のコラーゲン乾燥膜であることを特徴とする請求項１に記載の細胞培養基材。
【請求項４】
請求項１，２又は３に記載の細胞培養基材に角化細胞を播種、培養し、少なくとも１層から成る角化細胞層を積層形成することを特徴とする培養上皮・表皮の製造法。
【請求項５】
請求項１，２又は３に記載の細胞培養基材に角化細胞を播種、培養し、少なくとも１層から成る角化細胞層を積層形成した後、該角化細胞層の上面に、線維芽細胞を播種、培養し、線維芽細胞層を積層形成することを特徴とする培養粘膜・皮膚の製造法。
【請求項６】
請求項１，２又は３に記載の細胞培養基材と、その上面に積層形成した少なくとも一層から成る角化細胞層とから成ることを特徴とする培養上皮・表皮。
【請求項７】
請求項１，２又は３に記載の細胞培養基材と、その上面に積層形成した少なくとも一層から成る角化細胞層と、その角化細胞層の上面に積層形成した線維芽細胞層とから成ることを特徴とする培養粘膜・皮膚。
【請求項８】
請求項６に記載の培養上皮・表皮を、上皮・表皮の欠損部の被覆材として適用するに当たり、角化細胞層を下向きにし、その下面を該欠損部に当てることを特徴とする培養上皮・表皮の適用法。
【請求項９】
請求項７に記載の培養粘膜・皮膚を、粘膜・皮膚の全層欠損部に適用するに当たり、その線維芽細胞層を下向きとし、その下面を、該欠損部に当てることを特徴とする培養粘膜・皮膚の適用法。
【発明の詳細な説明】
【０００１】
【発明の属する技術分野】
本発明は、口腔の上皮欠損や口腔前庭拡張術時や口蓋形成、顎堤形成、腫瘍等の切除の成形時に生じた口腔粘膜の欠損、或いは皮膚の熱傷、創傷、褥痕などによる表皮欠損や皮膚欠損を再建する技術分野に属する細胞培養基材、培養上皮・表皮の製造法、培養粘膜・皮膚の製造法、培養上皮・表皮、培養粘膜・皮膚及びその適用法に関する。
【０００２】
【従来の技術】
【非特許文献１】臨床科学３４巻９号  白方裕司・橋本公二：再生医学、  Ｘ。皮膚  表皮の再生機構と培養表皮シートを用いた熱傷Ｐ１２８３〜１２９０
【非特許文献２】名古屋大学出版会１９９９／１０／１０発行「ティッシュ・エンジニアリング繊維工学の基礎と応用」上田実編  松崎恭一・熊谷憲夫：培養皮膚Ｐ１０７〜１１７
【非特許文献３】畠堅一郎・上田実：皮膚・粘膜  Ｐｈａｒｍａ  Ｍｅｄｉａ  Ｖｏｌ．１８  Ｎｏ．１  ２０００  Ｐ２５〜Ｐ２９  ２０００
【非特許文献４】名古屋大学出版会１９９９／１０／１０発行「ティッシュ・エンジニアリング繊維工学の基礎と応用」上田実編  畠堅一郎・上田実：口腔粘膜  Ｐ１１８〜Ｐ１２７
【特許文献１】特開平６−２９２５６８号公報
【特許文献２】特開平８−２４３１５６号公報
【特許文献３】特開平９−４７５０３号公報
上記の非特許文献１，２，３，４及び特許文献１，２，３などに記載のように、細胞培養基材として、シャーレにコートしたコラーゲン、コラーゲンゲル、コラーゲンスポンジ、分子架橋した三次元構造のコラーゲンシート、貫通孔を設けたコラーゲンスポンジなどを用い、これにヒト線維芽細胞やヒト角化細胞を播種、培養し、培養上皮・表皮を製造したり、ヒト線維芽細胞の上面にヒト角化細胞層を形成して培養粘膜・皮膚を製造することは知られている。
而して、これら従来の培養上皮・表皮を欠損部の被覆材として使用したり、培養粘膜・皮膚を粘膜や皮膚の全層欠損部に移植するに当たり、そのコラーゲン基材面を直接、粘膜・皮膚の全層欠損部に当てるように適用し、上皮・表皮の再生や粘膜・皮膚の再生に用いられている。
【０００３】
【発明が解決しようとする課題】
しかし乍ら、シャーレにコートしたコラーゲン上に３Ｔ３細胞をフィーダーとして用い、培養して取り出した培養上皮や培養表皮は、脆弱なため取り扱いが極めて困難で、変形したり、裂け易く、上皮欠損部や表皮欠損部に被覆材として適正に当てる作業が煩わしく、勿論縫合による固定ができず、また、特に皮膚全層欠損部には生着し難く、感染に弱いなどの不都合を伴う。
また、コラーゲンゲルやコラーゲンスポンジなどの細胞培養基材を用い線維芽細胞を三次元的に培養し、その上に角化細胞を重層化させて培養して粘膜・皮膚を作製する方法は、培養方法が困難で且つ長期間を要し、而もその培養過程でその細胞培養基材は収縮するため、目的とする所定の寸法のものを作ることができなかった。また、その基材は、機械的強度が弱いため、製造したその培養粘膜・皮膚を患部に適用した後、その周囲を縫合することが困難で、位置ずれし、安定した移植状態を維持することができず、縫合時や縫合後においてコラーゲン基材の周囲が切れて縫合状態が不安定となり、また、ｔｉｅ−ｏｖｅｒした場合、患部に大きな圧迫力が得られず、生着性が低下し、再生が不完全であったり、汚染菌の感染をおこすおそれがあった。
従って、上記従来の不都合に鑑み、従来使用されている各種形態のコラーゲンを細胞培養の担体として使用することを廃し、従来の上記の欠点のない細胞培養基材を開発し、これを用いて細胞培養中の収縮が無く、目的とする大きさの培養上皮・表皮や培養粘膜・皮膚シートを容易且つ円滑に作製できることが望ましい。
また、複雑な面形状をもつ上皮や表皮の欠損部に対する被覆を容易且つ安定良好にでき、また、必要に応じ、縫合も可能な柔軟性を有し且つ強靭で、取り扱いが容易な被覆材を開発することが望まれる。また、培養粘膜・皮膚の全層欠損部に適用した場合にｔｉｅ−ｏｖｅｒ時の圧迫固定力を増大し、生着性が向上し、縫合が容易且つ確実に安定良好にでき、細菌による汚染が防止でき、安定良好な縫合状態を維持でき、再生を早期且つ良好に行うことができるようにすることが望ましい。
【０００４】
【課題を解決するための手段】
先ず第一に、本発明は、上記従来の課題を解決し、且つ上記の要望を満足する細胞培養基材を提供するもので、柔軟性を有し、且つ強靭で非収縮性であることを特徴とする。
更に本発明は、上記発明の細胞培養基材は、柔軟性を有し、且つ強靭で非収縮性のベースシートに、コラーゲン塗膜を設けたことを特徴とする。
更に本発明は、上記発明の細胞培養基材は、コラーゲンゲルを乾燥して成る柔軟性を有し、且つ強靭で非収縮性のコラーゲン乾燥膜であることを特徴とする。更に本発明は、上記の細胞培養基材を用いた培養上皮・表皮の製造法を提供するもので、上記の細胞培養基材に角化細胞を播種、培養し、少なくとも１層から成る角化細胞層を積層形成することを特徴とする。
更に本発明は、上記の細胞培養基材を用いた培養粘膜・皮膚の製造法を提供するもので、上記の細胞培養基材に角化細胞を播種、培養し、少なくとも１層から成る角化細胞層を積層形成した後、該角化細胞層の上面に、線維芽細胞を播種、培養し、線維芽細胞層を積層形成することを特徴とする。
更に本発明は、上記の目的を達成した培養上皮・表皮を提供するもので、上記の細胞培養基材と、その上面に積層形成した少なくとも一層から成る角化細胞層とから成ることを特徴とする。
更に本発明は、上記の目的を達成した培養粘膜・皮膚を提供するもので、細胞培養基材と、その上面に積層形成した少なくとも一層から成る角化細胞層と、そ
の角化細胞層の上面に積層形成した線維芽細胞層とから成ることを特徴とする。
更に本発明は、上記発明の培養上皮・表皮の適用法を提供するもので、上記の培養上皮・表皮を、上皮・表皮の欠損部の被覆材として適用するに当たり、角化細胞層を下向きにし、その下面を該欠損部に当てることを特徴とする。
更に本発明は、上記発明の培養粘膜・皮膚の適用法を提供するもので、上記の培養粘膜・皮膚を、粘膜・皮膚の全層欠損部に適用するに当たり、その線維芽細胞層を下向きとし、その下面を、該欠損部に当てることを特徴とする。
【０００５】
【発明の実施の形態】
前記した目的を達成するための本発明の基本的技術思想は、第一に、細胞培養基材として、柔軟性を有し、強靭で且つ非収縮性のコラーゲン質の細胞培養基材を用いることであり、第二に、この細胞培養基材に、ヒトの皮膚や口腔粘膜から常法の手段で分離しておいた角化細胞及び線維芽細胞のうち、線維芽細胞ではなく、角化細胞を播種、培養し、その角化細胞層を少なくとも一層積層形成して培養上皮・表皮を作製すること、また、所望により、前記の角化細胞層の積層形成に引き続き、その上面に、線維芽細胞を播種培養し、線維芽細胞層を積層形成して培養粘膜・皮膚を作製することである。
【０００６】
本発明の上記細胞培養基材には２種類ある。その１つは、ナイロンなどの合成樹脂を材料とした柔軟性を有し、強靭で且つ非収縮性の不織布や織布或いはフィルムから成るシートをベースとし、このベースシートの上面にコラーゲン溶液を塗布・乾燥することを所望回数繰り返して所望の厚さのコラーゲン塗膜を一体に形成して成るコラーゲンコート型の細胞培養基材であり、他の１つは、常法により作製したコラーゲンゲルを、コラーゲンが熱変質しない６０℃以下の低温で、通常は、６０℃以下の温風或いは、好ましくは室温で風乾により乾燥して得られる柔軟性を有し、強靭で且つ非収縮性のコラーゲン乾燥膜から成る細胞培養基材である。
前者の細胞培養基材におけるコラーゲン塗膜の形成は、そのベースシートの片面に、コラーゲン溶液、例えば、Ｉ型コラーゲン溶液を刷毛で塗布し、次で乾燥する工程を繰り返して所望の厚さのコラーゲン塗膜を形成する方法と、コラーゲン溶液にそのベースシートをドブ漬けした後引き上げ、６０℃以下の温度で、風乾することを繰り返し、その両面に所定の厚さにコラーゲン塗膜を形成する方法があるがいずれでもよい。
コラーゲン溶液は、例えば、ｐＨ２〜４の酸性の食塩水にコラーゲンを添加撹拌して所望の濃度０．３〜２％のＩ型コラーゲン溶液としたもの、或いはこれに、リン酸緩衝液を添加して成る中性コラーゲン溶液としたものを調製し、そのいずれかを使用する。
上記の２種類の細胞培養基材とも、柔軟性を有し、且つ強靭で細胞培養において非収縮性である。従って、取り扱いが容易であるばかりか、特に口腔内の複雑な面形状に追従して良好に密着させることができる。また、角化細胞の培養において、その細胞は、そのコラーゲン乾燥膜やコラーゲン塗膜内に侵入することがなく増殖するので、無駄なく、短時間でサブコンフルエント又はコンフルエントの細胞層が形成できる。また、その２種類の細胞培養基材は、いずれも非収縮であるので、細胞培養後も当初の目的とする所定の寸法を維持した培養上皮・表皮や培養粘膜・皮膚が得られる。更には、例えば、培養粘膜・皮膚の全層欠損部に適用した後、その周囲を安定良好に縫合することができる。また、この適用に当たり、細胞層を欠損部に密着させるので、その生着性が向上し、細菌による汚染なく、円滑良好に再生できる。また、細胞培養基材は、最上位に来るので、その周囲の縫合作業が容易となり、また、ｔｉｅ−ｏｖｅｒにより該細胞培養基材に直接、その圧迫力を加えることができるので、創部に対する密着性、生着性を更に向上することができる。
図１において、１は本発明のコラーゲンコーティング型の細胞培養基材の１例の模写図を示し、１ａはナイロンメッシュから成るベースシート、１ｂはその片面に均一に塗布形成されたコラーゲン塗膜１ｂを示す。該ベースシート１ａの厚さは、概して２００〜３００ミクロン、コラーゲン塗膜１ｂの厚さは、２０〜３０ミクロンである。実際には、コラーゲン塗膜１ｂは、ベースシート１ａとしてナイロンメッシュを使用したので、メッシュの目孔に喰い込んだ状態で強固に一体に形成されている。
【０００７】
本発明は、図１に示す上記のコラーゲンコーティング型の細胞培養基材１をシャーレの底面に載置し、そのコラーゲン塗膜１ｂの上面に、Ｉｎ  ｖｉｔｒｏで、常法により、ヒトの口腔粘膜又は皮膚から分散した上皮の角化細胞ａ又は表皮の角化細胞ａを播種し、公知の任意の培地で培養するが、短時間で角化細胞はサブコンフルエント或いはコンフルエントに達しその角化細胞層Ａを形成する。この培養期間中、該基材１は収縮を生せず、かくして、図２に示すように、角化細胞層Ａを少なくとも一層有する所定の寸法の柔軟性を有し且つ強靭な培養上皮或いは培養表皮を作製することができる。尚、図示しないが、角化細胞層は、所望により、複数層に重層化することもできる。
かくして、このように得られた本発明の培養上皮を被覆材として移植に用いるときは、その角化細胞層Ａを下向きにして、ヒトの口腔内の上皮欠損部に角化細胞層の外面を当てるときは、その複雑な凹凸を有する面形状に追随し密着するので、生着性が良く、細菌感染が防止でき、安全な被覆状態をもたらす。而して、その後、常法により圧迫固定状態で放置する。縫合したい場合は、そのベースシート１ａは強靭であるので、その縫合操作は容易で且つ確実に且つ安定良好な縫合が得られる。
本発明の培養表皮の場合も、上記の本発明の培養上皮の場合と同様に、皮膚の被覆材として使用でき、同様の上記の作用効果をもたらす。
【０００８】
本発明は、また、前記のコラーゲンコーティング型の細胞培養基材１を用いて、粘膜や皮膚の全層欠損移植用の培養粘膜や培養皮膚を製造する。この場合は、前記のように該細胞培養基材１の該コラーゲン塗膜１ｂの上面に、前記のように角化細胞層Ａを少なくとも一層形成した後、別途に常法によりヒトの粘膜或いは皮膚から分離した線維芽細胞ｂをその角化細胞層Ａの上面に播種し、公知の培地で培養するときは、短時間で線維芽細胞ｂはコンフルエントに達し、該角化細胞層Ａの上面に線維芽細胞層Ｂが容易に積層形成された図３に示す培養粘膜や培養皮膚を作製することができる。また、この培養期間中もベースシート１ａの収縮がないので、目的とする所望の大きさの柔軟性を有し且つ強靭な培養粘膜又は培養皮膚が効率良く得られる。
而して、本発明は、このように製造した培養粘膜又は培養皮膚を移植に用いるときも、培養上皮及び培養表皮の場合と同様に、そのいずれの場合も、その線維芽細胞層Ｂを下向きにし、その線維芽細胞層Ｂの外面を口腔内の全層粘膜欠損部又は皮膚の全層皮膚欠損部に直接当て、次いで最上位の細胞培養基材の周囲を縫合し、その上から圧迫固定した状態で放置する。
而して、そのベースシートは柔軟性を有し、且つ強靭であるので、その縫合操作は容易で且つ安定良好に行うことができる一方、その線維芽細胞層Ｂを全層欠損部に良好に密着せしめることができ、而も該細胞培養基材の周囲を容易且つ円滑に安定した縫合を行うことができ、更には、そのベースシートの上面をｔｉｅ−ｏｖｅｒで直接圧迫固定するので、圧迫固定力が増大し、前記の密着性を更に向上することができるので、生着性が向上すると共に細菌による汚染を確実に防止できるので、早期に再生する移植完了までの時間を短縮し、且つ移植効率の向上をもたらす。
【０００９】
【実施例】
次に、図１に例示の該細胞培養基材を用い、以下のように、ヒトの角化細胞及び線維芽細胞を分離培養し、更に、培養上皮及び培養粘膜を夫々作製し、これらにつき移植実験を行い、口腔の上皮及び粘膜への適応の可能性について検討したので、これを詳述する。
１．ヒト上皮角化細胞（Ｋｅｒａｔｉｎｏｃｙｔｅｓ）とヒト線維芽細胞の単離と培養方法  ：
インフォームドコンセントにて同意を得た患者（成人男性）の口腔外科手術時に、硬口蓋の粘膜からその一部を採取した。その粘膜片を０．２％ディスパーゼ含有ＤＭＥＭ培地に４℃で２０時間処理した後、上皮層と固有層に分離した。
次いで、分離した上皮層は、０．１％トリプシン（ｔｒｙｐｓｉｎ）にて３７℃で２  ０分間処理し、角化細胞を採取した。一方、分離した固有層は、０．５％コラーゲナーゼにて３７℃、３時間処理し、線維芽細胞（Ｆｉｂｒｏｂｌａｓｔｓ）を採取した。
上記のように単離したヒト角化細胞は、角化細胞無血清（ＧｉｂｃｏＢＲＬ）培地にて３７℃、約７２時間培養し、更に新しい同じ培地にて同じ条件で２〜３代継代培養した。尚、培地はこれに限定されず、公知の所望の角化細胞培養に適した培地が使用できることは言うまでもない。
一方、上記のように単離した線維芽細胞は、ダルベッコ改変イーグル培地〔Ｄｕｌｂｅｃｃｏ’ｓ  ｍｏｄｉｆｉｅｄ  Ｅａｇｌｅ’ｓ  ｍｅｄｉｕｍ（ＤＥＭＥ）（ＧＩＢＣＯ，Ｇｒａｎｄ  ｉｓｏｌａｎｄ，  ＮＹ，  ＵＳＡ）〕に１０％血清を添加した培地にて３７℃、２４時間培養し、更に新しい同じ培地にて同じ条件で２〜３代継代培養した。
２．細胞培養基材：
１００×９０×０．０３ｍｍの寸法のナイロンメッシュから成るベースシートの上面に１％Ｉ型コラーゲン溶液の塗布と常温で風乾を繰り返して厚さ３０μのコラーゲン塗膜を形成して成る細胞培養用基材を２０×２０ｍｍに裁断した２０×２０×０．０３３ｍｍの正四角形の細胞培養基材の試料片を１０例作製した。この一群を対照群と称する。
３．培養上皮の作製：
前記作製の基材の試料片の多数を用い、Ｉｎ  ｖｉｔｒｏにて、その各試料片につき次のようにして培養上皮を作製した。即ち、各試料片をシャーレの底面に載置し、その上面に、前記の継代２〜３の上皮角化細胞を５×１０５  ｃｅｌｌｓ／ｍｌで播種し、無血清（ＧｉｂｃｏＢＲＬ）培地にて３７℃でコンフルエントに至るまで培養して得られた培養上皮の試料片を２４例作製した。この培養期間は３〜４日であった。この一群をＧｒｏｕｐ２と称する。
４．培養粘膜の作製：
前記作製の基材の試料片の多数を用い、Ｉｎ  ｖｉｔｒｏにて、その各試料片につき次のようにして培養粘膜を作製した。即ち、各試料片をシャーレの底面に載置し、その上面に、前記の継代２〜３の角化細胞を５×１０５  ｃｅｌｌｓ／ｍｌで播種し、無血清（ＧｉｂｃｏＢＲＬ）培地にて３７℃でコンフルエントに至るまで培養し、次いで、Ｉｎ  ｖｉｔｒｏにて、該角化細胞層の上面に、線維芽細胞を１×１０５  ｃｅｌｌｓ／ｍｌで播種し、前記の１０％血清を添加したＤＥＭＥ培地にて３７℃でサブコンフルエントに至るまで培養し、培養粘膜の試料片を２４例作製した。この培養期間は僅か１日であった。この一群をＧｒｏｕｐ１と称する。
【００１０】
次に、上記の対照群の各試料片、Ｇｒｏｕｐ１の培養粘膜の各試料片及びＧｒｏｕｐ２の培養上皮の各試料片の夫々について６週令のヌードマウス（オス）を移植の対象とした動物実験を行った。
図４は、その実験方法を説明する図面代用写真である。先ず図４（ａ）に示すように、多数匹用意したヌードマウスの背部に、点線で２０×２０ｍｍの切開線を設定し、次いで、図４（ｂ）に示すように、その２０ｍｍ角内を全層皮膚欠損部を作製した。次いで、図４（ｃ）に示すように、該全層皮膚欠損部に、前記のグループ（Ｇｒｏｕｐ１，２及び対照群）の各試料片につき、下記するように適用し且つその周囲を縫合する。次いで、図４（ｄ）に示すように、前記の各該試料片の基材の上面をワセリンガーゼにて圧迫固定（ｔｉｅ−ｏｖｅｒ）した。
即ち、前記の各試料片とは、前記したように試験すべき前記のＧｒｏｕｐ１の各培養粘膜、Ｇｒｏｕｐ２の各培養上皮及び対照群の各細胞培養基材である。その各試料片を該全層皮膚欠損部に当てるに当たり、Ｇｒｏｕｐ１の各試料片については、その線維芽細胞層を下向きにしてこれを該全層皮膚欠損部に当てるようにし、Ｇｒｏｕｐ２の各試料片については、その角化細胞層を下向きにして、これを該全層皮膚欠損部に当てるようにし、対照群の各試料については、そのコラーゲン塗膜を下向きにして、これを該全層皮膚欠損部に当てるようにして移植した。
【００１１】
上記の動物実験による移植後、即ち、術後１週間目にｔｉｅ−ｏｖｅｒを除去し、術後１週目と４週目の時点で、表１に示すＧｒｏｕｐ１、Ｇｒｏｕｐ２及び対照群による夫々の移植状態は、夫々図面代用写真で示す図５（ａ），（ｂ）、図６（ａ），（ｂ）及び図７（ａ），（ｂ）の通りであった。図５（ａ），図６（ａ），図７（ａ）に示す治療しつゝある術後一週目では、未だ細胞培養基材に付着しているが、各群の術後２週目で細胞培養基材は自然に剥がれ、移植再生される。図５（ｂ），図６（ｂ），図７（ｂ）は術後４週目の移植再生状態を示す。而して、術後１週目と術後４週目における夫々のグループの創部面積の測定を行う一方、組織学的検討を行った。更に詳細には、創部面積は、ＮＩＨイメージ（Ｉｍａｇｅ  ）を用いて創部面積を測定し、マン−ホイットニー（Ｍａｎｎ−Ｗｈｉｔｅｎｅｙ）Ｕ検定を  行った。組織学的検討は、ＨＥ染色し、観察し、また、免疫染色し、インボルクリン（Ｉｎｖｏｌｕｃｒｉｎ）、ＨＬＡ−ＡＢＣの観察を行った。
【００１２】
【表１】
2004147585.tif 000003
【００１３】
Ｇｒｏｕｐ１及びＧｒｏｕｐ２及び対照群の夫々の術後１週目及び術後４週目の創部面積の測定結果は、夫々図８及び図９及び表１に示す通りであった。
これから明らかなように、Ｇｒｏｕｐ１、Ｇｒｏｕｐ２、対照群の術後４週目の創収縮を比較すると、創収縮は対照群が最大であり、次がＧｒｏｕｐ２で、創収縮が最も小さいのはＧｒｏｕｐ１であった。従って、Ｇｒｏｕｐ１が最も創収縮が少なく良好な再生が得られることが判った。また、術後４週目の創部面積の測定結果は、図９に示すように、Ｇｒｏｕｐ１に対し対照群は有意差が認められるが、Ｇｒｏｕｐ２は有意差は認められないことが判った。
【００１４】
また、Ｇｒｏｕｐ１、Ｇｒｏｕｐ２及び対照群による術後４週目の夫々の組織のＨＥ染色、インボルクリン及びＨＬＡ−ＡＢＣの結果は、図１０の夫々の光学顕微鏡写真及び下記表２に示す通りであった。
【００１５】
【表２】
2004147585.tif 000004
【００１６】
図１０及び表２から明らかなように、ＨＥ染色では、いずれの群も基底層（ＳＢ）、有棘層（ＳＳ）、顆粒層（ＳＧ）、角質層（ＳＣ）と正常上皮・皮膚と同様の構造が術後４週目で認められたが、重層化はＧｒｏｕｐ１は８〜１５層、Ｇｒｏｕｐ２は８〜１０層、対照群は８〜１０層をもたらし、夫々良好であるが、特にＧｒｏｕｐ１による重層パターンが最も厚く且つ明瞭な重層化をもたらした。
分化マーカーであるインボルクリン発現は、正常パターンに類似していた。このことは、対照群の移植、即ち、細胞培養用基材の移植やＧｒｏｕｐ２の移植、即ち、角化細胞層のみから成る培養上皮の移植よりも、Ｇｒｏｕｐ１の移植、即ち、角化細胞層と線維芽細胞層から成る培養粘膜を移植する方が、上皮の再生が促進されることが判る。また、Ｇｒｏｕｐ２及び対照群は、創面被覆材として使用することができることが判る。
また、ＨＬＡ−ＡＢＣについては、術後４週目のＧｒｏｕｐ１とＧｒｏｕｐ２では共に陽性であり、移植した細胞層の生着及び重層化が認められた。これに対し、対照群のＨＬＡ−ＡＢＣは陰性であった。上記の結果、ベースシート上面にコラーゲン塗膜を形成して成る本発明の細胞培養用基材の該コラーゲン塗膜上に形成した角化細胞層又は該角化細胞層の上に形成した線維芽細胞層を該創部へ当てるときは、夫々の細胞層を該創部へ良好に生着することができ、細菌感染なく創部の治療を促進し得ると考えられる。
更にまた、線維芽細胞は自ら種々の生理活性物質を放出し、肉芽組織形成を促進させ、創周囲からの表皮細胞の移住（ｍｉｇｒａｔｉｏｎ）を助長する。この角化細胞  の作用に加えて、生理活性物質を自ら産生・放出し角化細胞や線維芽細胞の増殖を促進する線維芽細胞を播種したＧｒｏｕｐ１においては、線維芽細胞を播種することにより培養上皮細胞と線維芽細胞間の相互作用による上皮の分化、重層化の促進が行われていると考えられる。
以上の結果、Ｇｒｏｕｐ１である培養粘膜は、口腔の治療後の粘膜の欠損部への適用可能性を有することが認められる一方、Ｇｒｏｕｐ２である培養上皮及び対照群である細胞を有しない本発明の細胞培養基材は、上皮の創傷被覆材として適用可能性を有することが認められると共に、これらの適用に当たり、その柔軟性のため、複雑な面形状に沿って良好に密着させることができることが認められる。
【００１７】
比較のため、従来法による培養上皮と培養粘膜の作製について例示する。
従来例１：
Ｉ型コラーゲンコートのシャーレを用い、高カルシウム培地であるＤＭＥＭに１０％ＦＣＳを添加した培地で、そのコート上に前記の粘膜から分離し、２〜３継代培養して得たヒト角化細胞を、５×１０５  ｃｅｌｌｓ／ｍｌで播種し、３７℃で１０日間培養してヒト角化細胞が重層化した培養上皮シートを作製したが、この培養上皮は、変形し易く且つ脆弱であるため取り扱い難く、創傷被覆材として創傷部に当てる作業中に裂けることがあり、細菌汚染のおそれを生じた。勿論、縫合ができず安定した移植ができない不便がある。
【００１８】
従来例２：
アテロコラーゲンスポンジ膜から成る２０ｍｍ角の細胞培養基材を用い、これに前記の２〜３継代の線維芽細胞を５×１０５  ｃｅｌｌｓ／ｍｌ播種し、上記と同じ培地で三次元的に培養して線維芽細胞層を形成し、次いで、前記のヒト角化細胞５×１０５  ｃｅｌｌｓ／ｍｌを播種、培養し、線維芽細胞層の上面に角化細胞層を積層形成して培養粘膜を作製した。培養期間は１４日間を要した。また培養粘膜の寸法は約１０ｍｍ角に収縮しており、目的とする２０ｍｍ角のものは得られなかった。更にまた、皮膚全層欠損部に適用するに当たり、その細胞培養基材面をその欠損部に当てるので、縫合作業が困難で且つその縫合が不安定である。
【００１９】
また、本発明の細胞培養基材は、培養表皮や培養皮膚を作製するに適することは勿論である。即ち、この基材を用い、例えば、前記の培養上皮及び培養粘膜の作製の場合と同様の培地や培養法を用い、培養上皮及び培養の粘膜と同様の上記の特性を有し、培養期間中収縮がなく、当初と同じ大きさを有し、且つ柔軟で且つ強靭な培養表皮や培養皮膚を作製することができる。その培養表皮は、表皮欠損部の被覆材として適用でき、培養皮膚は全層皮膚欠損部の移植に適用できる。
【００２０】
次に、本発明の他の実施例を詳述する。
患者のインフォームドコンセントにて同意を得た患者の皮膚の一部を採取し、その皮膚片から周知の任意の手段により表皮と表皮と真皮とに分離し、表皮から表皮細胞を採取し、培養する。一方、真皮の結合組織を分解して線維芽細胞を採取し、培養する。
【００２１】
１．培養表皮の作製：
本発明の前記の培養上皮の作製と同様の方法で作製した。即ち、シャーレの底面に載置した２０ｍｍ角の細胞培養基材片の該コラーゲン塗膜上に、上記の用意した継代２〜３の表皮角化細胞を５×１０５  ｃｅｌｌｓ／ｍｌで播種し、ＤＭＥＭ＋１０％ＦＢＳ（牛胎児血清）培地にてコンフルエントになるまで増殖させ、該コラーゲン塗膜上にヒト角化細胞層を一体に形成して本発明の培養表皮を作製した。
２．培養皮膚の作製：
本発明の前記の培養粘膜の作製と同様の方法で作製した。即ち、シャーレの底面に載置した２０ｍｍ角の細胞培養基材片の該コラーゲン塗膜上に、上記の表皮の作製と同じ条件で、表皮角化細胞をサブコンフルエントになるまで培養し、該コラーゲン塗膜上に角化細胞層を一体に形成した後、その角化細胞層の上面に、上記の用意した線維芽細胞を５×１０５  ｃｅｌｌｓ／ｍｌ播種し、ＤＭＥＭ＋１０％ＦＢＳ培地にてインキュベーター内で３７℃で培養し、線維芽細胞層を積層形成して本発明の培養皮膚を作製した。
【００２２】
これらの２０ｍｍ角の培養表皮及び培養皮膚の夫々の試料片群をＧｒｏｕｐ２及びＧｒｏｕｐ１とし、その各試料片につき、前記の動物実験と同じ要領で各ヌードマウスの背部を手術し、２０ｍｍ角の全層皮膚欠損部に、培養表皮の試料片については、その角化細胞層面を当て、培養皮膚の試料片については、その線維芽細胞層面を当て、上位となった、即ち、表面に露出した細胞培養基材の周囲を縫合し且つその外面を直接圧迫固定（ｔｉｅ−ｏｖｅｒ）し、術後４週目に、前記と同様の創収縮及び組織学的検討を行ったところ、前記の培養上皮及び培養粘膜の場合と同様の結果を得た。
【００２３】
また、本発明の柔軟性を有し、強靭で且つ非収縮性の細胞培養基材として、上記の実施例で使用したコラーゲンコート型細胞培養基材に代えて、常法により作製した脆弱なＩ型コラーゲンゲルをそのまゝ用いることなく、これを乾燥してコラーゲン乾燥膜（ｃｏｌｌａｇｅｎ  ｍｅｍｂｒａｎｅ）としたものを用いることができる。而し  て、この培養基材を、前記の実施例と同様の培養法により、夫々培養上皮・表皮や培養粘膜・皮膚を作製したところ、培養期間中に、基材の収縮なく、先の実施例で用いたコラーゲンコート型細胞培養基材を用いて細胞培養して成るＧｒｏｕｐ１、Ｇｒｏｕｐの場合２と同様の良好な結果をもたらした。その培養表皮と培養皮膚を、上記の動物試験例と同様に移植したところ、生着性がよく、前記の培養上皮及び培養粘膜の場合と同様に、術後４週目に良好な再生が行われた。
【００２４】
尚、本発明の前記２種類の細胞培養基材を比較検討したところ、両者とも凹凸論形状を有する被適用部の面に沿い良好に密着させることができる柔軟性を有し且つ比較的荒い取り扱いでも変形や亀裂を生じないので、取り扱い易く、而も確実な信頼性をもたらす縫合に適した強靭性を有するが、厳密には、コラーゲンコート型が、非コラーゲン質の材料から成るベースシートを有する点でコラーゲン乾燥膜型に比し強靭性が優れていることは、その構成上明らかである。製造においては、前者はコラーゲン溶液を付着（塗布又は浸漬）、乾燥を繰り返すだけで得られるので、コラーゲンを原料とする後者に比し容易に得られる。また、培養粘膜・皮膚の製造における培養時間は、前者を用いた場合と同様に変わらず、上記の従来法に比し短時間で済む。粘膜や皮膚の全層欠損部に対する適用後再生までの時間は、両者とも略変わりがない。
【００２５】
【発明の効果】
このように本発明の細胞培養基材は柔軟性を有し、強靭で且つ非収縮性のコラーゲンシートであるので、好ましくは、柔軟性を有し、且つ強靭で非収縮性のベースシート上面にコラーゲン塗膜を設けた型のもの、或いは柔軟性を有し、強靭で非収縮性のコラーゲンゲルを乾燥して成る乾燥膜型のものであるので、この細胞培養基材を用いてヒト角化細胞を播種、培養し、角化細胞層を形成した培養上皮・表皮を作製したり、更にその角化細胞層の形成に引き続きその上面に線維芽細胞を播種、培養し、線維芽細胞層を積層形成した培養粘膜・皮膚を作製するときは、その培養過程で該基材の収縮がなく、該基材と一体の目的とする大きさを有し、而も柔軟性と強靭な培養上皮・表皮や培養粘膜・皮膚を製造することができる。また、このように製造された培養上皮・表皮は、その柔軟性と強靭性を有するため、取り扱いが容易で創傷被覆材として適用でき、また、所望により縫合が可能である。培養粘膜・皮膚は、全層欠損部の適用に当たり、特に口腔内の複雑な凹凸面形状に追従して密着させることができるので生着性が向上し、また、その強靭性のため、その周囲の縫合を確実に行うことができ、縫合の信頼性を高めることができる。
また、上記の本発明の細胞培養基材に角化細胞を播種、培養するので、３Ｔ３細胞をフィーダーとして用いる必要がなく、十分に増殖し容易にその角化細胞層を形成でき、また、所望の厚さの重層化が可能となり、培養上皮・表皮を高能率に行うことができる。また、所望により、その角化細胞層形成後、引き続きその上面に線維芽細胞を播種、培養し線維芽細胞層を積層形成するようにしたので、従来の培養粘膜・皮膚の製造に比し短時間に且つ強靭な培養粘膜・皮膚が作製できる。
また、本発明によれば、このように作製された培養上皮・表皮や培養粘膜・皮膚を欠損部に適用するに当たり、培養上皮・表皮においてはその角化細胞層を、培養粘膜・皮膚においては線維芽細胞層を夫々下向きにして、その下面を夫々欠損部に当てるように適用するようにしたので、該基材は上位に、即ち、外表面に位置し、その結果、その周囲の縫合操作が容易且つ確実にできると共に生着性を向上し、汚染なく、早期に且つ安定良好な再生を行うことができる。また、その基材の上面を直接圧迫固定するので、圧迫力が増大し、密着性を更に向上することができる。
【図面の簡単な説明】
【図１】本発明の実施の１例の細胞培養基材の模写側面図である。
【図２】本発明の実施の１例の培養上皮の模写側面図である。
【図３】本発明の実施の１例の培養粘膜の模写側面図である。
【図４】本発明の実施の１例の移植実験方法を説明する図面代用写真であり、図４（ａ）は、ヌードマウスの背部の切開線設定した状態を示し、図４（ｂ）は、手術により全層皮膚欠損部を作製したときの状態を示し、図４（ｃ）は、該全層皮膚欠損部へ試料片を移植したときの状態を示し、図４（ｄ）は、移植部を縫合、圧迫固定したときの状態を示す。
【図５】Ｇｒｏｕｐ１の本発明の培養粘膜から成る試料片を移植に用いた状態を示す図面代用写真であり、図５（ａ）及び図５（ｂ）は、夫々術後１週目及び術後４週目の状態を示す。
【図６】Ｇｒｏｕｐ２の本発明の培養上皮から成る試料片を移植に用いた状態を示す図面代用写真であり、図６（ａ）及び図６（ｂ）は、夫々術後１週目及び術後４週目の状態を示す。
【図７】本発明の細胞培養基材から成る試料片を移植に用いた状態を示す図面代用写真であり、図７（ａ）及び図７（ｂ）は、夫々術後１週目及び術後４週目の状態を示す。
【図８】Ｇｒｏｕｐ１、Ｇｒｏｕｐ２及び対照群による術後１週目の夫々の創部面積の収縮の測定結果を示す図表である。
【図９】Ｇｒｏｕｐ１、Ｇｒｏｕｐ２及び対照群による術後４週目の夫々の創部面積の収縮の測定結果を示す図表である。
【図１０】Ｇｒｏｕｐ１、Ｇｒｏｕｐ２及び対照群による術後４週目の組織のＨＥ染色の状態とＧｒｏｕｐ１及びＧｒｏｕｐ２による組織のインボルクリン及びＨＬＡ−ＡＢＣの状態を示す図面代用写真である。
【符号の説明】
１    本発明の細胞培養基材
１ａ  ベースシート
１ｂ  コラーゲン塗膜
ａ    角化細胞
Ａ    角化細胞層
ｂ    線維芽細胞
Ｂ    線維芽細胞層
【図１】
2004147585.tif 000005
【図２】
2004147585.tif 000006
【図３】
2004147585.tif 000007
【図４】
2004147585.tif 000008
【図５】
2004147585.tif 000009
【図６】
2004147585.tif 000010
【図７】
2004147585.tif 000011
【図８】
2004147585.tif 000012
【図９】
2004147585.tif 000013
【図１０】
2004147585.tif 000014